(57)【特許請求の範囲】
【請求項１】
板ガラスを加熱し所定の形状に成形する板ガラスの曲げ成形装置において、
少なくとも前記板ガラスに接する面がカーボンである凹治具と凸治具とからなる曲げ型と、
大気雰囲気中で前記板ガラスに弾性変形範囲内の曲げ荷重を負荷し、加熱炉に送出する搬入室と、
前記搬入室から送られてきた弾性変形範囲内の曲げ荷重が負荷された前記板ガラスを、不活性ガス雰囲気中で前記板ガラスの軟化点温度よりも１００℃から２００℃低い温度で加熱し、弾性変形状態の前記板ガラスを熱変形させる加熱炉
とを備えたことを特徴とする板ガラスの曲げ成形装置。
【請求項２】
前記カーボンはグラファイトカーボンであることを特徴とする請求項１に記載の板ガラスの曲げ成形装置。
【請求項３】
前記曲げ型は、前記荷重を前記板ガラスに均等に負荷するガイドを備えたことを特徴とする請求項１又は２に記載の板ガラスの曲げ成形装置。
【請求項４】
前記凹治具と前記凸治具の間に挿入された複数枚の板ガラス間に挿入されるカーボンシートをさらに備えたことを特徴とする請求項１から３のいずれかに記載の板ガラス曲げ成形装置。
【請求項５】
先端がばねにより伸縮し、前記先端により前記凹治具又は前記凸治具を押圧するプランジャーにより前記弾性変形範囲内の荷重を負荷することを特徴とする請求項１から４のいずれかに記載の板ガラスの曲げ成形装置。
【請求項６】
大気雰囲気中で板ガラスを、所定の形状に成形する少なくとも前記板ガラスに接する面がカーボンである凹治具と凸治具とからなる曲げ型に載置し、
大気雰囲気中で前記板ガラスに弾性変形範囲内の荷重を負荷し、
不活性ガス雰囲気中で、前記荷重が負荷された板ガラスを該板ガラスの軟化点温度よりも１００℃から２００℃低い温度で加熱することで、弾性変形状態の前記板ガラスを熱変形させ、前記板ガラスを所定の形状に曲げ成形することを特徴とする板ガラスの曲げ成形方法。
【請求項７】
前記カーボンはグラファイトカーボンであることを特徴とする請求項６に記載の板ガラスの曲げ成形方法。
【請求項８】
前記凹治具と前記凸治具の間に挿入された複数枚の板ガラス間にカーボンシートが挿入されていることを特徴とする請求項６又は７に記載の板ガラスの曲げ成形方法。
【請求項９】
ばねにより先端が伸縮するプランジャーにより、前記凹治具又は前記凸治具を押圧することを特徴とする請求項６から８のいずれかに記載の板ガラスの曲げ成形方法。
【発明の詳細な説明】
【技術分野】
【０００１】
本発明は、板ガラスの曲げ成型装置及び曲げ成形方法に関し、特に表面硬度が高い板ガラスを曲げ成形するための方法及び成形装置に関する。
【背景技術】
【０００２】
従来、板ガラスを曲げ成形する場合には、板ガラスを所定の寸法形状に切断し、それを大気雰囲気の加熱炉内に設けられた曲げ型上に載置し、板ガラスが軟化する温度（ガラス材質により異なるが、一般的には５５０℃〜７００℃程度）にまで加熱し、板ガラスの自重又は板ガラスに荷重をかけて曲げ型の形状に成形していた。
【０００３】
下記特許文献１には、板ガラスを曲げ成形する際の加熱方式である電気ヒータ方式では、輻射熱により板ガラスを直接加熱するので板ガラスの温度が曲げ成形温度まで上昇する時間が早い。しかし、板ガラスに輻射熱吸収率の異なる部分があると、その部分は、他の部分と温度上昇の速度が異なり、その結果、板ガラスに歪み（見切歪）が生じ易いという問題がある。
【０００４】
一方、ガスバーナ方式による加熱は、電気ヒータ方式に比べて見切歪が生じにくいが、反面、加熱炉内に温度分布ができ易いと共に、雰囲気温度による間接的な加熱であるために板ガラスの温度が曲げ成形温度まで上昇するまでの時間がかかるという問題がある。
【０００５】
かかる課題を、特許文献１では、板ガラスの所定部分の加熱温度を調整する手段を備えることで、板ガラス全体の温度上昇を均一化させる、という技術を開示している。
【０００６】
また、下記特許文献２は、板ガラスを所定の形状に切断してから加熱炉内に投入し、 約６５０℃で加熱してから、リングもしくは湾曲ローラ上で自重による曲げ成形、またはリングに載せた板ガラスをモールドに押し付けてプレス成形する、という従来の板ガラスの曲げ成形においては、板ガラスを複雑な形状に成形しようとすると、板ガラスの隅々まで充分に曲げることができず、周縁部にしわが寄ったり、各種の光学歪が生じたりするといった問題が生じる。また、板ガラスの曲げ成形にあたり、従来よりも高温に加熱して粘土を下げると、曲げ成形時に板ガラスが融着してしまうという問題がある。かかる問題を、粘度が１０５ Ｐａ・ｓ 以上１０８Ｐａ・ｓ 以下となった板ガラスを、所定の曲げ成形面を有する曲げ型（成形型）に押し付けることにより、前記板ガラスを前記成形面に沿った形状に曲げ成形する方法において、前記板ガラスの成形温度Ｔおよび成形時間ｔを、所定の式を満足するように制御することにより、前記板ガラスを曲げ成形する板ガラスの曲げ成形方法を開示している。
【０００７】
このように板ガラスの曲げ成形にあたっては、板ガラスが成形できる程度に軟化させる必要がある。一方で、軟化させ過ぎると板ガラスが曲げ型（成形型）や治具に融着するという課題がある。
【０００８】
また、特許文献１、特許文献２のいずれにおいても指摘されていない課題として、板ガラスの表面に曲げ型の模様が転写されるという課題がある。これは曲げ型として、従来使用されている金型においては、金型と板ガラスとが接触する板ガラスの表面に金型の模様が転写されるというものである。また、金型に微細な異物が付着していると、その異物が軟化した板ガラスに陥入し、板ガラスの透明度が低下するという課題もある。さらに、板ガラスを加熱する際の金型や治具の熱容量が大きく、加熱するまでに多くの時間を要するという課題もある。しかし、これらは特許文献１，２のいずれにおいても指摘されていないが、板ガラスを曲げ成形する上での残された課題である。
【先行技術文献】
【特許文献】
【０００９】
【特許文献１】特開平０９−２０８２４４号公報
【特許文献２】特開２００４−１３１３４７号公報
【発明の概要】
【発明が解決しようとする課題】
【００１０】
そこで、本発明の課題は、板ガラスの曲げ成形において、硬度の高い板ガラスを用いても、所定の形状に曲げ成形が可能であり、また曲げ型の模様が板ガラスに転写され難い板ガラスの曲げ成形装置及び方法を提供することにある。また、曲げ型に微細な異物が付着していても板ガラスに異物が陥入しない板ガラスの曲げ成形装置及び方法を提供することにある。
【課題を解決するための手段】
【００１１】
上記課題を解決するため、請求項１に記載の発明は、板ガラスを加熱し所定の形状に成形する板ガラスの曲げ成形装置において、少なくとも前記板ガラスに接する面がカーボンである凹治具と凸治具とからなる曲げ型と、大気雰囲気中で前記板ガラスに弾性変形範囲内の曲げ荷重を負荷し、加熱炉に送出する搬入室と、前記搬入室から送られてきた弾性変形範囲内の曲げ荷重が負荷された前記板ガラスを、不活性ガス雰囲気中で前記板ガラスの軟化点温度よりも１００℃から２００℃低い温度で加熱し、弾性変形状態の前記板ガラスを熱変形させる加熱炉とを備えたことを特徴とする。
【００１２】
従来、曲げ型は金属を材質とする金型が使われている。しかし、金型を曲げ型として板ガラスをその軟化点近傍の温度まで加熱すると、金型の表面模様が板ガラスに転写される、あるいは板ガラスに溶着するという問題がある。しかし、金型に代えて少なくとも板ガラスに接する面がカーボンである曲げ型を使用することで、かかる問題を解決することができる。また、本発明は大気雰囲気中で曲げ型に載置されている板ガラスに弾性変形範囲内の曲げ荷重を負荷し弾性変形している板ガラスを、軟化点よりも１００℃から２００℃低い温度で加熱することで、弾性変形と熱変形とを併せて行う。これにより、熱変形だけでは所定の形状に曲がらない板ガラスを曲げ成形することができる。また、カーボン型は金型よりも切削加工がしやすく、制作加工費を低減できる効果もある。さらに、熱容量が金型よりも小さいため、加熱に要するエネルギーが少なくてすむ。一方において、カーボンは酸化により変質することから、加熱炉内を窒素等の不活性ガスで充填しておくことが好ましい。
【００１３】
請求項２に記載の発明は、請求項１に記載の板ガラスの曲げ成形装置であって、前記カーボンはグラファイトカーボンであることを特徴とする。
【００１４】
請求項３に記載の発明は、請求項１又は２に記載の板ガラスの曲げ成形装置であって、前記曲げ型は、前記荷重を前記板ガラスに均等に負荷するガイドを備えたことを特徴とする。
【００１５】
請求項４に記載の発明は、請求項１から３のいずれかに記載の板ガラス曲げ成形装置であって、前記凹治具と前記凸治具の間に挿入された複数枚の板ガラス間に挿入されるカーボンシートをさらに備えたことを特徴とする。
【００１６】
請求項５に記載の発明は、請求項１から４のいずれかに記載の板ガラスの曲げ成形装置であって、先端がばねにより伸縮し、前記先端により前記凹治具又は前記凸治具を押圧するプランジャーにより前記弾性変形範囲内の荷重を負荷することを特徴とする。
【００１７】
請求項６に記載の発明は、大気雰囲気中で板ガラスを、所定の形状に成形する少なくとも前記板ガラスに接する面がカーボンである凹治具と凸治具とからなる曲げ型に載置し、大気雰囲気中で前記板ガラスに弾性変形範囲内の荷重を負荷し、不活性ガス雰囲気中で、前記荷重が負荷された板ガラスを該板ガラスの軟化点温度よりも１００℃から２００℃低い温度で加熱することで、弾性変形状態の前記板ガラスを熱変形させ、前記板ガラスを所定の形状に曲げ成形することを特徴とする板ガラスの曲げ成形方法である。
【００１８】
少なくとも板ガラスに接する面がカーボンである曲げ型を使用することで、従来の曲げ型である金型の表面模様が板ガラスに転写される、あるいは板ガラスに溶着するという問題を解決することができる。また、本発明は大気雰囲気中で曲げ型に載置されている板ガラスに、弾性変形範囲内の曲げ荷重を負荷し弾性変形させ、弾性変形状態にある板ガラスを、軟化点よりも１００℃から２００℃低い温度で加熱することで、弾性変形と熱変形とを併せて行うところに特徴がある。これにより、熱変形だけでは所定の形状に曲がらない板ガラスを曲げ成形することができる。
【００１９】
請求項７に記載の発明は、請求項６に記載の板ガラスの曲げ成形方法であって、前記カーボンはグラファイトカーボンであることを特徴とする。
【００２０】
請求項８に記載の発明は、請求項６又は７に記載の板ガラスの曲げ成形方法であって、前記凹治具と前記凸治具の間に挿入された複数枚の板ガラス間にカーボンシートが挿入されていることを特徴とする。
【００２１】
請求項９に記載の発明は、請求項６から８のいずれかに記載の板ガラスの曲げ成形方法であって、ばねにより先端が伸縮するプランジャーにより、前記凹治具又は前記凸治具を押圧することを特徴とする。
【発明の効果】
【００２５】
上述したように本発明によれば、板ガラスの曲げ成形において、硬度の高い板ガラスを用いても、所定の形状に曲げ成形が可能であり、また金型の模様が板ガラスに転写され難い、あるいは板ガラスに溶着し難い板ガラスの曲げ成形装置及び方法を提供することができる。また、曲げ型に微細な異物が付着していても曲げ成形された板ガラスに異物が陥入しない板ガラスの曲げ成形装置及び方法を提供することができる。
【図面の簡単な説明】
【００２６】
【図１】板ガラスを曲げ成形した後の板ガラスの形状を示した図である。
【図２】曲げ型であるカーボン型１０（凹治具１３０、凸治具１３１）に板ガラスを挿入し、凹治具１３０にウェイト１００を負荷したときの平面と断面を示した図である。
【図３】曲げ治具であるカーボン型２０（凸治具２１１、凹治具２１０、中間治具２１２）の構成と、カーボン型２０に板ガラス２１を載置し、複数枚の板ガラスを成形する様子を示した斜視図である
【図４】カーボン型３０の曲げ治具（凸治具３２０と凹治具３２１）に、ウェイトに代えて凸治具３２０の上部を押圧するプランジャー３００を設置したときの斜視図と断面図である。
【図５】カーボン型３０の凹治具３２１と凸治具３２０との間に板ガラス１２を挿入した場合と、凹治具３２１と凸治具３２０との間に挿入された板ガラス１２の両側にカーボンシート１３をそれぞれ挿入した様子を示した断面図である。
【図６】一実施例である板ガラス曲げ成形装置１の概略構成図を示した図である。
【発明を実施するための形態】
【００２７】
以下、本発明の一実施の形態について図面を参照して説明する。図１は板ガラスを曲げ成形した後の形状を示した図であり、図１（ａ）は高強度、薄型板ガラスの両端長手側を折り曲げ成形した後の板ガラス１１の形状を示したものである。また、図１（ｂ）は、薄型板ガラスの全体を湾曲に成形した板ガラス１２の形状を示した図である。
【００２８】
このような形状に板ガラスを成形するための板ガラス曲げ成形装置１の概略構成図を示したのが図６である。図６に示す板ガラス曲げ成形装置１は、大気雰囲気にある搬入室１０４において、カーボン材料の曲げ型（カーボン型）１０に板ガラスを設置し、その板ガラスに弾性変形範囲内で荷重（ウェイト）を負荷する。
【００２９】
ここで、曲げ型は従来の金型ではなく、カーボン型が好ましく、カーボンのなかでもグラファイトカーボンは、耐熱性、熱伝導性が有り、急激な熱変化にも耐えられることからより好ましい。また、カーボン型は高温で寸法変化が少なく、軽くて加工が容易であり、さらにアルミより軽く、精密な機械加工も容易に行えるという利点や、自己潤滑性があるため、相手部品である板ガラスを痛めないという利点もあるからである。
【００３０】
大気雰囲気中で載置された板ガラスにその弾性変形範囲内のウェイトをかけた後、加熱炉内１０３において、板ガラスを軟化点温度よりも低い約１００℃〜２００℃低い温度で加熱することで板ガラスが変形する。かかる板ガラスが変形する温度を本明細書においては板ガラスが軟化する温度という。ここで、板ガラスを加熱する際の加熱炉１０３の内部は不活性化ガス、例えば窒素ガスで充填されていることが好ましい。カーボン型は大気雰囲気において加熱されると酸化し、その材質の変化や軟化した板ガラスがカーボン型に溶着、あるいは付着する現象が生じるためである。なお、板ガラスにウェイトをかけず、板ガラスの自重により成形する場合もあり、この場合には曲げ型は、凸型治具あるいは凹型治具のみの構成であってよい。
【００３１】
加熱炉１０３の内部において一定時間加熱された板ガラスは軟化し、ウェイトと自重により曲げ型の形状に沿って成形される。成形された板ガラスは搬出室１０５に移動され冷却される。なお、搬入室１０４と搬出室１０５と、加熱炉１０３とは、シャッター１０６により、加熱炉１０３が加熱時には密閉できる構造となっている。また、加熱炉１０３には上部加熱装置１０１、下部加熱装置１０２が設けられ、これらにより加熱炉１０３内は、板ガラスが軟化する温度に上昇される。上述したように加熱炉１０３は不活性ガスで充填されるが、その充填方法は通常用いられている不活性ガス充填手段（図示していない）を用いて充填すればよい。
【実施例１】
【００３２】
図２は、本発明の一実施例である曲げ型の構成等を示した図である。図２で示す曲げ型であるカーボン型１０は、図２（ｃ）に示すように凹治具１３０と凸治具１３１とから構成される。カーボン型１０は、底板１４０に載置され凹治具１３０と凸治具１３１との間に板ガラス１１が挿入される。そして、凹治具１３０の上部にウェイト１００が荷重として負荷される。そのときの平面が図２（ａ）であり、図２（ｂ）は、凹治具１３０と凸治具１３１治具との間に挿入された板ガラスが、所定の形状に成形された後の様子を示した断面である。なお、底板１４０にはガイド１２０が設けられ、板ガラス１１にウェイト１００の荷重が均等に負荷されるように構成されている。
【実施例２】
【００３３】
図３は本発明の他の実施例である曲げ型の構成等について示した図である。図３で示す曲げ型であるカーボン型２０は、図３（ｂ）に示すように凹治具２１０と中間治具２１２と凸治具２１１とにより構成される。図３（ａ）においては、板ガラス２１は凹治具２１０の上に載置されているだけであるが、複数の中間治具２１２の間に挿入してもよい。また、これにより、一組の凹治具２１０と凸治具２１１、そして複数の中間治具２１２により、複数枚の板ガラスを同時に成形することができる。
【００３４】
図３（ａ）において、凹治具２１０は底板２７０の上に載置され、底板２７０はベース２４１のピラー２５２により固定される。底板２７０にはピラー２５１が設けられ、平板２００と底板２７０とを固着する。なお、図３（ａ）においては、平板２００、凸治具２１１、中間治具２１２ともに、その半分の形状が記載されている。なお、板ガラス２１が同様に半分の形状の場合は、半分の形状の平板２００、凸治具２１１、中間治具２１２を２組設ける構成とすることで板ガラスを同時に２倍成形することができる。
【実施例３】
【００３５】
図４は、ウェイトの代わりに先端がばねにより伸縮し、その先端が凸治具を押圧するプランジャーを用いて板ガラスを成形する場合のカーボン型３０の構成を示した図である。なお、カーボン型３０は凸治具３２０と凹治具３２１とから構成される。
【００３６】
図４において、プランジャー３００は先端に押圧突起３０１を備え、押圧突起３０１は内部のバネ構造３０２により、凸治具３２０の上面に押しつけられると、その端面まで収縮する。プランジャーベース３１０には固定突起３１２が挿入される嵌入口３１１が設けられ、嵌入口３１１に固定突起３１２を嵌入させた後、これを回転させることでプランジャーベース３１０とプランジャー３００とが固定され、プランジャー３００の押圧突起３０１が凸治具３２０を押圧する。
【００３７】
凹治具３２１の下部にはベース３４０が設けられ、ベース３４０には位置決めブラケット３３１とこれに接続する固定ピン３３０があり、固定ピン３３０をプランジャーベース３１０に設けられている固定ピン用孔３１３に挿通させ、ベース３４０とプランジャーベース３１０とを固定させる。
【００３８】
図４（ｂ）は、左側プランジャー３００がプランジャーベース３１０の嵌入口３１１に嵌入され、プランジャーベース３１０を介して、凸治具３２０を押圧している様子を示している。また、右側のプランジャー３００は、嵌入口３１１に嵌入される前の様子を示した図である。
【００３９】
プランジャーベース３１０とベース３４０とが固着され、プランジャー３００の押圧突起３０１が凸治具３２０を押圧することでウェイトに代えて、板ガラスに荷重を負荷することができる。これにより、実施例２、３のようにウェイトを用いた場合に生じる拗れ（ウェイトが各ガイドを介して平行に降りないときにウェイトを上下移動することが出来なくなる現象）を解消できる。
【００４０】
図５（ａ）は、凸治具３２０と凹治具３２１との間に板ガラス１２を挿入したカーボン型３０を複数組み段積みした場合の断面図であり、図５（ｂ）は凹治具３２１と凸治具３２０との間に挿入された、複数の板ガラス１２の間にカーボンシート１３をそれぞれ挿入した場合の断面図である。
【００４１】
図５（ａ）に示すように凸治具３２０と凹治具３２１との間に板ガラス１２を挿入し、これを複数組設けることにより、一度に複数の板ガラスの成形を行うことができる。しかし、これには複数組のカーボン型３０が必要となり、カーボン型の制作費用がかかり、板ガラスの成形コストが高くなるという問題がある。また、凸治具３２０、凹治具３２１の板ガラスが接触する面に微細な異物が存在すると、それが軟化した板ガラスに陥入し板ガラスの透明度等の品質に影響を与えるという問題が発生する。
【００４２】
これに対して、図５（ｂ）に示すような凹治具３２１と板ガラス１２、凸治具３２０と板ガラス１２の間、及び複数枚の板ガラス１２の間にカーボンシート１３を挿入すると、凸治具３２０、凹治具３２１に微細な異物が存在しても、その微細な異物は、板ガラスより柔らかいカーボンシート１３に陥入し、板ガラス１２への陥入を防止することができる。
【産業上の利用可能性】
【００４３】
本発明によれば、金型の模様が板ガラスに転写されない板ガラスの曲げ成形装置及び方法を提供することができる。また、曲げ型に微細な異物が付着していても曲げ成形された板ガラスに異物が混入しない板ガラスの曲げ成形装置及び方法を提供することができる。
【符号の説明】
【００４４】
１  板ガラス曲げ成形装置
１０  ２０  ３０  曲げ型
１１  １２  成形後の板ガラス
１３  カーボンシート
１００  ウェイト
１０１  上部加熱装置
１０２  下部加熱装置
１０３  加熱炉
１０４  搬入室
１０５  搬出室
１０６  シャッター
１２０  ２５２  ピラー
１３０  ２１０  ３２１  凹治具
１３１  ２１１  ３２０  凸治具  
１４０  ２７０  底板
２１２  中間治具
２４１  ３４０  べース
３００  プランジャー
３０１  押圧突起
３１０  プランジャーベース
３１１  嵌入口
３１２  固定突起
３１３  固定ピン用孔
３３０  固定ピン
３３１  位置決めブラケット
【要約】
【課題】  所定の形状に曲げ成形が可能であり、また金型の模様が板ガラスに転写されない板ガラスの曲げ成形装置及び方法を提供する
【解決手段】  板ガラスを載置し、前記板ガラスを所定の形状に成形する曲げ型と、前記曲げ型に載置された前記板ガラスに曲げ荷重を負荷するウェイトと、前記荷重が負荷された状態で前記板ガラスを軟化する温度まで加熱する加熱炉とを備えた板ガラスの曲げ成形装置において、前記曲げ型がカーボンを材質とするカーボン型であり、前記加熱炉内が不活性ガス雰囲気とする。
【選択図】  図３【図１】
0005845496.tif 000002
【図２】
0005845496.tif 000003
【図３】
0005845496.tif 000004
【図４】
0005845496.tif 000005
【図５】
0005845496.tif 000006
【図６】
0005845496.tif 000007